(57)【要約】【課題】  ボンディング装置の如何に拠らずにボンディング耐性を簡単・正確に評価できる技術を提供することである。【解決手段】  ボンディングパッド４と、該ボンディングパッドの下側に多層配線とを備えたボンディング耐性評価用素子であって、  ボンディングパッド４の真下の配線層２に金属体５が設けられてなる。【選択図】  図１
2007227815.tif 000002
【特許請求の範囲】
【請求項１】
ボンディングパッドと、該ボンディングパッドの下側に配線層とを備えたボンディング耐性評価用素子であって、
前記ボンディングパッドの真下の配線層に金属体が設けられてなる
ことを特徴とするボンディング耐性評価用素子。
【請求項２】
（金属体の面積）／（ボンディングパッドの面積）＝０．１〜４であることを特徴とする請求項１のボンディング耐性評価用素子。
【請求項３】
金属体が複数の配線層に設けられていることを特徴とする請求項１又は請求項２のボンディング耐性評価用素子。
【請求項４】
配線層における一つの絶縁膜の誘電率が２〜３であることを特徴とする請求項１〜請求項３いずれかのボンディング耐性評価用素子。
【発明の詳細な説明】
【技術分野】
【０００１】
本発明は、半導体装置のボンディングパッドにワイヤをボンディングした際の耐性を評価する為のボンディング耐性評価用素子に関する。
【背景技術】
【０００２】
半導体素子を外部回路に接続する為、半導体装置にはボンディングパッドが設けられている。このボンディングパッドは、配線形成プロセスの中で積層される配線間絶縁膜および層間絶縁膜上に金属膜を設けることによって作製される。
【０００３】
ところで、積層された配線間絶縁膜や層間絶縁膜の機械的強度が小さい場合、又、層間絶縁膜間の密着力が小さい場合には、ボンディングの際に、下層の絶縁膜の界面で剥離が発生し、製品歩留まりを低下させる場合が有る。従って、半導体装置の開発・製造に前もって、ボンディングパッドの下層の構造が負荷されるボンディングストレスに対して十分な耐性を持っていることを評価しておくことが重要な要件になっている。
【０００４】
すなわち、図３に示される如く、実デバイスと同様な多層絶縁膜積層構造の上にボンディングパッド１１を設け、このボンディングパッド１１に対して実際にボンディングを実施し、その結果で以ってボンディング耐性評価を評価している。
【０００５】
しかしながら、この技術は、ボンディング耐性の結果が判るに過ぎない。すなわち、仮に、脆弱な層間絶縁材料や配線間絶縁材料が一部に用いられていたとしても、それを如何に改善すれば良いかが判らない。
【０００６】
又、半導体素子のワイヤボンディング工程において、ワイヤボンディング装置のボンディング条件パラメータと、その条件でボンディングしたワイヤの引張破断強度との相関関係を表示するグラフ形状によりボンディング特性を判定することを特徴とするワイヤボンディング評価方法が提案（特開２０００−１８３１１７号公報）されている。この技術は、ボンディング特性を装置条件面で評価・最適化できる上でボンディング特性評価において一応の効果を奏している。
【０００７】
又、ボンディングによるボンディングパッドの剥離という問題を解決する為、複数の電気装置と複数の蒸着層とを有する半導体集積回路のボンディングパッド構造において、相互結合された少なくとも一つの第１層間連結層と第２層間連結層とを有するボンディングパッドと、前記構造がボンディングパッド上で物理的ストレスの分布を改善するだけではなく複数の蒸着層間での結合力を向上可能とするように、前記ボンディングパッドと結合され、かつ前記ボンディングパッド下部に配された半導体装置の一つまたは二つ以上の蒸着層の少なくとも一部を垂直に横切る少なくとも一つのクサビを含むことを特徴とする半導体装置のボンディングパッド構造が提案（特開２００３−２８２５７３号公報）されている。
【特許文献１】特開２０００−１８３１１７号公報
【特許文献２】特開２００３−２８２５７３号公報
【発明の開示】
【発明が解決しようとする課題】
【０００８】
しかしながら、特許文献１の技術では、特定のボンディング装置でのボンディングに関する評価に限られ、ボンディングパッドの構造面からボンディング耐性を評価することが出来ない。すなわち、ボンディング装置に制約を受けてしまい、異なったボンディング装置を用いた場合には既に有る評価結果を用いることが出来ない。
【０００９】
特許文献２の柱状クサビ構造の技術では、ボンディングパッドの剥離防止が十分でなく、柱状クサビ構造を何層に亘って形成すれば十分なボンディング耐性を発揮するかは不明確である。
【００１０】
従って、本発明が解決しようとする課題は、ボンディング装置の如何に拠らずにボンディング耐性を簡単・正確に評価できる技術を提供することである。
【課題を解決するための手段】
【００１１】
前記の課題は、ボンディングパッドと、該ボンディングパッドの下側に配線層とを備えたボンディング耐性評価用素子であって、
前記ボンディングパッドの真下の配線層に金属体が設けられてなる
ことを特徴とするボンディング耐性評価用素子によって解決される。
【００１２】
又、上記のボンディング耐性評価用素子であって、（金属体の面積）／（ボンディングパッドの面積）＝０．１〜４であるボンディング耐性評価用素子によって解決される。
【００１３】
又、上記のボンディング耐性評価用素子であって、金属体が複数の配線層に設けられているボンディング耐性評価用素子によって解決される。
【００１４】
又、上記のボンディング耐性評価用素子であって、配線層における一つの絶縁膜の誘電率が２〜３であるボンディング耐性評価用素子によって解決される。
【発明の効果】
【００１５】
本発明によれば、各種絶縁膜が積層された配線層の上に設けられたボンディングパッドに対するボンディング耐性を、実デバイスに相当する多層構造の状態で評価できる。特に、どの配線層を如何にすれば、ボンディングに際しての剥離現象を抑制できるかの知見を得ることが出来る。従って、半導体装置におけるボンディングに際して起きる不良品に対する対策案を考えることが出来る．
【発明を実施するための最良の形態】
【００１６】
本発明は、ボンディングパッドと、該ボンディングパッドの下側に配線層とを備えたボンディング耐性評価用素子である。配線層は、特に、複数設けられている。そして、ボンディングパッドの真下の配線層には金属体が設けられている。（金属体の面積）／（ボンディングパッドの面積）は、特に、０．１〜４である。又、金属体は、特に、複数の配線層に設けられている。中でも、一つのボンディング耐性評価用素子に、タイプの異なる金属体が幾つか設けられている。例えば、一つのボンディング耐性評価用素子に、上記面積比が異なる金属体が複数個設けられている。又、一つのボンディング耐性評価用素子に、金属体が一つの配線層に設けられるのみでなく、幾つかの配線層に亘って設けられている。すなわち、金属体が一つの場合、金属体が二つの場合、金属体が三つの場合、……、金属体がｎ個の場合と言った如く複数の組み合わせになるものが一つのボンディング耐性評価用素子に設けられている。配線層における一つの絶縁膜の誘電率は、特に、２〜３である。そして、本素子は、ボンディング耐性を知りたいと考えている半導体装置に組み込まれたもので、ＴＥＧ（Test Element Group）である。
【００１７】
以下、更に詳しく説明する。
図１は、本発明の半導体装置に組み込まれたボンディング耐性評価用素子の第１実施形態の概略図である。
同図中、１はＳｉ基板である。
【００１８】
Ｓｉ基板１上には、配線層２が複数個（図１の例では五個）設けられている。配線層２は、例えばバリア絶縁膜２ａと配線間絶縁膜（又は、層間絶縁膜）２ｂとキャップ膜２ｃとの積層膜で構成されている。そして、半導体装置にあっては、或る配線層２の配線間絶縁膜２ｂには金属膜（Ｃｕ膜）が設けられている。そして、或る配線層２にはビアが形成され、このビアに充填された金属（Ｃｕ）によって上下の配線層に設けられた金属膜（Ｃｕ膜）が互いに接続されている。尚、上記構成の配線層２は一例に過ぎず、何れかの絶縁膜が無い場合も有る。
【００１９】
上記複数の配線層２が積層された多層配線層の上に、パッシベーション膜３が設けられている。このパッシベーション膜３にボンディングパッド４が形成されている。尚、ボンディングパッド４はパッシベーション膜３を貫通していなくても良い。通常、パッシベーション膜３はその目的から機械的強度の大きい材料で構成されているからである。
【００２０】
ボンディングパッド４の直下の適宜な配線層に金属体（金属膜）５が形成されている。この金属膜５は、その上面および下面の大きさ（面積）がボンディングパッド４の上面および下面の大きさ（面積）と同じに形成されている。そして、金属膜５は、評価する構造に応じて、適宜、下層へと積層されている。金属膜５は、一つの配線層にのみ設けられている場合、二つの配線層に設けられている場合、三つの配線層に設けられている場合、四つの配線層……場合が有り、そしてこれらが纏めて一つのボンディング耐性評価用素子に設けられている。勿論、一つのみであっても良い。しかしながら、耐性評価の目的からすると、複数タイプのものが一つの耐性評価用素子に設けられていることが好ましい。それは、将来の微細配線を考慮すると、例えば６５ｎｍノードプロセスになると、絶縁膜の膜厚は１５０ｎｍ程度と言われており、一層だけ強化しても不足する場合が有るからによる。尚、本実施形態の評価用素子は、ボンディングパッド４の直下ではあるが、１番上の配線層のみに金属体（金属膜）５が設けられた場合と、上から１番目と２番目の配線層に金属体（金属膜）５が設けられている場合と、上から１〜３番目の配線層に金属体（金属膜）５が設けられている場合と、上から１〜４番目の配線層に金属体（金属膜）５が設けられている場合と、上から１〜５番目の配線層に金属体（金属膜）５が設けられている場合と言った如く５種類の組み合わせになるものを含んでいる。但し、図１では、上から１番目と２番目の配線層に金属体（金属膜）５が設けられている場合が示されている。
【００２１】
上記のように構成させていると、ボンディングパッドの下部構造中における脆弱な配線層が金属膜５で置き換えられた形態となっており、評価すべき脆弱な配線層における金属の充填率を振って評価することが出来る。従って、ボンディング耐性とボンディングパッド下部構造や絶縁膜物性の組合せを精度良く評価できる。
【００２２】
上記においては、金属膜５の大きさとボンディングパッド４の大きさとは同一である。しかしながら、（金属膜５の大きさ）／（ボンディングパッド４の大きさ）を変えるようにしても良い。すなわち、（金属膜５の大きさ）／（ボンディングパッド４の大きさ）が異なる金属膜５を、一つ以上、一つのボンディング耐性評価用素子に設けた評価用素子を考えることも出来る。つまり、前記実施形態のものは金属膜の数が変数として考慮されたものであったのに対して、本実施形態にあっては金属膜の大きさが変数として考慮されたものである。この本実施形態の概略図を図２に示す。そして、ボンディング耐性の向上効果は、図２に示すような金属膜５の大きさをボンディングパッド４のサイズよりも大きくしたり小さくしたりして、そのサイズの値を振って評価すると、下層にある脆弱な被評価絶縁膜に対してストレスを分散させた補強効果を観察できる。
【００２３】
以下、更に具体的実施例を挙げて説明する。
先ず、図１タイプのボンディング耐性評価用素子について述べる。ここで、バリア絶縁膜２ａとしてｐ−ＳｉＣＮが、キャップ膜２ｃとしてｐ−ＳｉＯが用いられた。配線間絶縁膜（層間絶縁膜）２ｂとしては、Low-k材として知られているＭＳＱ系絶縁膜が用いられた。尚、このＭＳＱ系絶縁膜の誘電率は２．３〜３．０、弾性率は２．５ＧＰａ〜１０．９ＧＰａ、硬度は０．２ＧＰａ〜０．８ＧＰａ、空孔率は０〜２６％である。尚、空孔率が変わることによって、誘電率や機械的強度も変わる。
【００２４】
ボンディングパッド４や金属膜５は、例えばＡｌ，Ｃｕ，Ｎｉ，Ｗ，Ａｇ，Ａｕ等の通常使用される材料が用いられている。金属膜５の大きさ（主面の面積）はボンディングパッド４の大きさ（主面の面積）に同じとしている。尚、配線構造は、例えばＣｕ膜−ビア層−Ｃｕ膜と言った如きの３層配線相当とし、そしてバリア絶縁膜２ａ−配線間絶縁膜２ｂ−キャップ膜２ｃからなる配線層の絶縁膜積層構造は全層同様の構成とした。
【００２５】
上記のように構成させた素子のボンディングパッド４に対してボンディングを行った結果を、表−１に示す。
表−１
2007227815.tif 000003
尚、表−１中の０層での剥離とは、ボンディングパッド４と一番上の配線層２との間での剥離を意味し、１層での剥離とは、一番上の配線層２とその直ぐ下の配線層２との間での剥離を意味し、以下順に同様な意味であり、そして５層での剥離とは、一番下（配線層は５層設けられており、この５層の配線層の中の一番下）に在る配線層２とＳｉ基板１との間での剥離を意味する。
【００２６】
そして、この表−１に拠れば、絶縁膜２ｂの空孔率の増加に伴って、ボンディングパッド４の剥離の発生率が急激に増加していることが判る。又、ボンディングパッド４下部に金属膜５を積層している場合、各々の絶縁膜を用いた積層構造に対してボンディングパッド４の剥離が発生しない金属膜積層数も判った。言い換えるならば、ボンディングに際して、何所で剥離が起きるかを知ることが出来る。例えば、表−１から、配線間絶縁膜２ｂのLow-k材に空孔率が０％のものを用いた場合には、ボンディングパッド４と一番上の配線層２との間で剥離が起きることが判り、又、配線間絶縁膜２ｂのLow-k材に空孔率が２６％のものを用いた場合には、一番下の配線層２とＳｉ基板１の間で剥離が最も起き易いことが判る。従って、このボンディング耐性評価用素子を用いて得たデータを基にすれば、どの部分をどのように強化したならば、ボンディングに際しての剥離が起きなくなるかの知見を得ることが出来る。
【００２７】
次に、図２タイプのボンディング耐性評価用素子について述べる。ここで、バリア絶縁膜２ａとしてｐ−ＳｉＣＮが、キャップ膜２ｃとしてｐ−ＳｉＯが用いられた。配線間絶縁膜２ｂとしては、前記実施例のサンプル４（空孔率が２６％）が用いられた。そして、（金属膜５の主面の面積）／（ボンディングパッド４の主面の面積）を種々の値に変えたものを用いてボンディング耐性を調べた。その結果を、表−２に示す。
表−２
2007227815.tif 000004
【００２８】
この表−２に拠れば、ボンディングパッド４下部の金属膜５の面積を広くした場合では、ボンディングストレスに対する補強効果が増加し、ボンディングパッド４と同一面積では５層に亘って金属膜を積層しなければならないものが、金属膜５の大きさを、例えば２．２５倍にすることによって、３層の積層で足りることが判った。更に、４倍にした場合には、２層の積層で足りることが判った。尚、例えば６．２５倍にした場合では、４倍にした場合に比較しても大きな優位差が認められなかった。逆に、金属膜５の大きさにより他の機能部分を圧迫しかねない。従って、面積比を大きくする場合に効果が期待できる実用的な評価範囲としては４倍で十分と考えられる。
【００２９】
又、本実施例にて判明したボンディングパッド下部の金属膜面積が２．２５倍で、３層の積層構造を適用して半導体装置を作製した処、ボンディング不良は認められず、この構造で十分効果を発揮することが確認できた。
【００３０】
尚、ボンディング荷重は、必ずしもボンディングパッドの全面に亘って作用するものでも無く、概ね、その半分の面積の中央部に作用する。従って、その半分の面積を支持する金属部分が有れば、効果が有ると言える。
【００３１】
そして、ボンディングパッド４下部の金属膜５の面積を狭くした場合、０．０４倍ではボンディングパッド４下部に金属膜５を設ける効果が全くみられないが、０．０９倍では若干の補強効果が現われて来る。従って、面積比を小さくする場合に効果が期待できる評価範囲としては０．１倍以上が必要と考えられる。そして、このボンディング耐性評価用素子を用いて得たデータを基にすれば、どの部分をどの程度に強化したならば、ボンディングに際しての剥離が起きないようになるかの知見を得ることが出来る。
【図面の簡単な説明】
【００３２】
【図１】第１実施形態のボンディング耐性評価用素子の概略図
【図２】第２実施形態のボンディング耐性評価用素子の概略図
【図３】従来のボンディング耐性評価の概略図
【符号の説明】
【００３３】
２        配線層
２ａ      バリア絶縁膜
２ｂ      配線間絶縁膜
２ｃ      キャップ膜
３        パッシベーション膜
４        ボンディングパッド
５        金属膜（金属体）
特許出願人  次世代半導体材料技術研究組合
代  理  人  宇      高        克      己
【図１】
2007227815.tif 000005
【図２】
2007227815.tif 000006
【図３】
2007227815.tif 000007